СТАБИЛИЗИРОВАННЫЕ ПРОИЗВОДНЫМ ПОЛИЛИЗИНА КОМПОЗИЦИИ НА ОСНОВЕ ТВЕРДЫХ ЧАСТИЦ, СОДЕРЖАЩИЕ ОДНУ ИЛИ БОЛЕЕ СОЛЕЙ

1. Полимерный стабилизирующий агент, выбранный из производных полилизина, полученный способом, включающим стадии:
I. нагревания водного раствора лизина до кипения,
II. повышения температуры этого водного раствора лизина до температуры реакции в диапазоне от около 105°С до около 180°С,
III. поддержания температуры реакции в диапазоне от около 105°С до около 180°С до тех пор, пока
i не будут достигнуты вязкость расплава реакционной смеси в диапазоне от около 350 МПа·с до около 6500 МПа·с при измерении при 160°С и
ii. аминовое число в диапазоне от около 100 мг КОН/г до около 500 мг КОН/г,
IV. необязательно, сбрасывания приложенного вакуума,
V. добавления алкилкарбоновой кислоты или алкенилкарбоновой кислоты в количествах от 2,5% мол. до 10% мол. относительно теоретического количества полилизина, содержащегося в реакционной смеси,
VI. увеличения или поддержания температуры реакции в диапазоне от около 105°С до около 180°С до тех пор, пока количество свободной алкилкарбоновой кислоты или алкенилкарбоновой кислоты не будет составлять ≤9% массовых относительно общей массы реакционной смеси, где вакуум применяется или на стадии (а), (b) и/или (с), а вода удаляется непрерывно в течение всего процесса.
2. Стабильная при хранении композиция на основе твердых частиц, содержащая
I. жидкую фазу, содержащую компоненты А и В и одну или более солей и необязательно компонент С и необязательно по меньшей мере один дополнительный растворитель, где компонент В содержит по меньшей мере один растворитель, в котором растворим компонент А, причем компонент С выбирают по меньшей мере из одного дополнительного соединения, причем дополнительный растворитель не смешивается с компонентом В, и причем компонент А и по меньшей мере одна соль растворимы в компоненте В, и
II. компонент D, содержащий по меньшей мере одно твердое соединение, причем компонент D диспергирован в жидкой фазе, где компонент А содержит по меньшей мере одно производное полилизина, полученное способом, включающим стадии:
(a) нагревания водного раствора лизина до кипения,
(b) повышения температуры этого водного раствора лизина до температуры реакции в диапазоне от около 105°С до около 180°С,
(c) поддержания температуры реакции в диапазоне от около 105°С до около 180°С до тех пор, пока
i. не будут достигнуты вязкость расплава реакционной смеси в диапазоне от около 350 МПа·с до около 6500 МПа·с при измерении при 160°С и
ii. аминовое число в диапазоне от около 100 мг КОН/г до около 500 мг КОН/г,
(d) необязательно, сбрасывания приложенного вакуума,
(e) добавления алкилкарбоновой кислоты или алкенилкарбоновой кислоты в количествах от 2,5% мол. до 10% мол. относительно теоретического количества полилизина, содержащегося в реакционной смеси,
(f) увеличения или поддержания температуры реакции в диапазоне от около 105°С до около 180°С до тех пор, пока количество свободной алкилкарбоновой кислоты или алкенилкарбоновой кислоты не будет составлять ≤9% массовых относительно общей массы реакционной смеси, где вакуум применяется или на стадии (а), (b) и/или (с), а вода удаляется непрерывно в течение всего процесса.
3. Стабильная при хранении композиция на основе твердых частиц по п. 2, где одна или более солей, содержащихся в жидкой фазе (1), растворимы в компоненте В или в растворителе, смешивающемся с компонентом В, при 20°С и 101,3 кПа до тех пор, пока не будет достигнута концентрация насыщения.
4. Стабильная при хранении композиция на основе твердых частиц по п. 2, где одна или более солей, содержащихся в жидкой фазе (1), растворимы в дополнительном растворителе при 20°С и 101,3 кПа до тех пор, пока не будет достигнута концентрация насыщения.
5. Стабильная при хранении композиция на основе твердых частиц по п. 2, где по меньшей мере одна соль диссоциирует в жидкой фазе (1) на ионы, причем как катион, так и анион являются гидрофильными.
6. Стабильная при хранении композиция на основе твердых частиц по п. 2, где по меньшей мере одна соль, содержащаяся в жидкой фазе (1), диссоциирует в жидкой фазе (1) на ионы, причем катион или анион является амфифильным.
7. Стабильная при хранении композиция на основе твердых частиц по п. 2, где жидкая фаза (1) и/или компонент D содержат по меньшей мере одно агрохимически активное соединение.
8. Стабильная при хранении композиция на основе твердых частиц по п. 2, где по меньшей мере одно соединение, содержащееся в компоненте D, выбирают из агрохимически активных соединений, нерастворимых в компоненте В.
9. Стабильная при хранении композиция на основе твердых частиц по пп. 2-8, где эта композиция является стабильной при 20°С и/или 54°С в течение 14 дней.
10. Способ получения композиции на основе твердых частиц по пп. 2-9, включающий смешивание в не заданном конкретно порядке за одну или несколько стадий компонентов А, В, необязательно С, компонента D и одной или более солей, которые растворимы в компоненте В или в растворителе, смешивающемся с компонентом В.
11. Способ по п. 10, где регулируют рН как композиции и/или раствора, содержащих компонент А, так и композиции и/или раствора, содержащих по меньшей мере одну соль, растворимую в компоненте В или в растворителе, смешивающемся с компонентом В, перед тем, как композицию и/или раствор, содержащие компонент А, и композицию и/или раствор, содержащие по меньшей мере одну соль, растворимую в компоненте В или в растворителе, смешивающемся с компонентом В, смешивают друг с другом.
12. Способ по пп. 10 и 11, включающий стадии
I. получения раствора (1) полилизина, функционализированного жирной кислотой (кислотами), путем смешивания по меньшей мере компонентов А и В и необязательно регулирования рН раствора (1), и
II. получения жидкости (2) путем смешивания в не заданном конкретно порядке за одну или несколько стадий одной или более солей по меньшей мере с одним растворителем и необязательно регулирования рН жидкости (2), и
III. получения композиции на основе твердых частиц (3) путем диспергирования компонента D в диспергирующей среде, содержащей по меньшей мере один диспергатор, в которой компонент D нерастворим, и
IV. смешивания по меньшей мере раствора (1) и композиции на основе твердых частиц (3) и необязательно жидкости (2).
13. Способ получения баковой смеси, предпочтительно, распыляемой смеси, где стабильная при хранении композиция по пп. 2-9 разбавляется мягкой и/или жесткой водой, причем эта вода необязательно содержит удобрение.
14. Способ стабилизации композиции на основе твердых частиц, включающий стадии добавления к такой композиции по меньшей мере одного производного полилизина, полученного по способу, включающему стадии:
(a) нагревания водного раствора лизина до кипения,
(b) повышения температуры этого водного раствора лизина до температуры реакции в диапазоне от около 105°С до около 180°С,
(c) поддержания температуры реакции в диапазоне от около 105°С до около 180°С до тех пор, пока
i. не будут достигнуты вязкость расплава реакционной смеси в диапазоне от около 350 МПа·с до около 6500 МПа·с при измерении при 160°С и
ii. аминовое число в диапазоне от около 100 мг КОН/г до около 500 мг КОН/г,
(d) необязательно сбрасывания приложенного вакуума,
(e) добавления алкилкарбоновой кислоты или алкенилкарбоновой кислоты в количествах от 2,5% мол. до 10% мол. относительно теоретического количества полилизина, содержащегося в реакционной смеси,
(f) увеличения или поддержания температуры реакции в диапазоне от около 105°С до около 180°С до тех пор, пока количество свободной алкилкарбоновой кислоты или алкенилкарбоновой кислоты не будет составлять ≤9% массовых относительно общей массы реакционной смеси,
где вакуум применяется или на стадии (а), (b) и/или (с), а вода удаляется непрерывно в течение всего процесса.
15. Способ увеличения стабильности при хранении композиции на основе твердых частиц, содержащей одну или более солей, включающий стадию добавления по меньшей мере одного производного полилизина к этой композиции на основе твердых частиц, где по меньшей мере одно производное полилизина получают способом, включающим стадии:
(a) нагревания водного раствора лизина до кипения,
(b) повышения температуры этого водного раствора лизина до температуры реакции в диапазоне от около 105°С до около 180°С,
(c) поддержания температуры реакции в диапазоне от около 105°С до около 180°С до тех пор, пока
i. не будут достигнуты вязкость расплава реакционной смеси в диапазоне от около 350 МПа·с до около 6500 МПа·с при измерении при 160°С и
ii. аминовое число в диапазоне от около 100 мг КОН/г до около 500 мг КОН/г,
(d) необязательно, сбрасывания приложенного вакуума,
(e) добавления алкилкарбоновой кислоты или алкенилкарбоновой кислоты в количествах от 2,5% мол. до 10% мол. относительно теоретического количества полилизина, содержащегося в реакционной смеси,
(f) увеличения или поддержания температуры реакции в диапазоне от около 105°С до около 180°С до тех пор, пока количество свободной алкилкарбоновой кислоты или алкенилкарбоновой кислоты не будет составлять ≤9% массовых относительно общей массы реакционной смеси, где вакуум применяется или на стадии (а), (b) и/или (с), а вода удаляется непрерывно в течение всего процесса, и где эта композиция на основе твердых частиц содержит по меньшей мере один растворитель, смешивающийся с компонентом В.